(57)【要約】      （修正有）【課題】糸の弾性を利用して、糸を弾いて対象物に直線を引くことができる墨つぼ糸を提供する。【解決手段】熱可塑性エラストマーを含む伸縮性糸と、ナイロンを含む吸水糸とを含む撚糸で構成された墨つぼ糸である。【選択図】図１
2020138240.tif 000002
【特許請求の範囲】
【請求項１】
熱可塑性エラストマーを含む伸縮性糸と、ナイロンを含む吸水糸とを含む撚糸で構成された墨つぼ糸。
【発明の詳細な説明】
【技術分野】
【０００１】
本発明は、墨つぼ糸に関する。
【背景技術】
【０００２】
木材に直線を引いたり、建築現場で地墨や腰墨を引く際に、墨つぼが使用される。一般的な墨つぼは、墨汁を貯めておく容器と、糸と、糸を巻き取り又は巻き出す糸車と、糸の先端に取り付けられたピンとからなる。
【０００３】
墨つぼは、次のようにして、使用される。糸車から糸を巻き出して、容器に貯められた墨汁に糸を浸しながら、線を引く対象物の上に糸を張る。このとき、糸の先端に設けられたピンを木材などに刺して、糸の位置を定める。この状態で、糸を弾いて、墨汁が付着した糸を対象物に接触させることにより、直線を引く。
【０００４】
墨つぼ用の糸としては、例えば、引用文献１に示された糸が知られている。引用文献１の墨つぼ糸は、ナイロン製の柔軟糸と、アラミド製の強靭糸とを撚り合わせた撚糸で構成される。
【先行技術文献】
【特許文献】
【０００５】
【特許文献１】特開２００７−９５２号公報
【発明の概要】
【発明が解決しようとする課題】
【０００６】
引用文献１のような強靭糸を用いた墨つぼ用の糸では、糸を弾くのにコツが必要であった。糸の取り扱いに習熟していない場合、糸を適切に弾くことができないことがあり、線が部分的に途切れたり、線が直線状にならなかったりするなど、直線を適切に引くことができないことがあった。特に、糸車から引き出された糸の長さが大きい場合や小さい場合に、糸を弾く操作が難しくなることがあった。
【０００７】
本発明は、糸の弾性を利用して、糸を弾いて対象物に直線を引くことができる墨つぼ糸を提供することを目的とする。
【課題を解決するための手段】
【０００８】
熱可塑性エラストマーを含む伸縮性糸と、ナイロンを含む吸水糸とを含む撚糸で構成された墨つぼ糸により、上記の課題を解決する。この墨つぼ糸は、伸縮性糸を含むため、糸を弾く際に糸が伸縮し、糸を弾く操作が行いやすくなる。
【発明の効果】
【０００９】
本発明によれば、糸の弾性を利用して、糸を弾いて対象物に直線を引くことができる墨つぼ糸を提供することができる。
【図面の簡単な説明】
【００１０】
【図１】墨つぼ糸の製造に使用する合撚機の一例を簡略化して示した図である。
【発明を実施するための形態】
【００１１】
以下、本発明の墨つぼ糸の好適な実施形態について、説明する。
【００１２】
本発明の墨つぼ糸は、熱可塑性エラストマーを含む伸縮性糸と、ナイロンを含む吸水糸とを含む撚糸で構成された墨つぼ糸である。
【００１３】
伸縮性糸は、熱可塑性エラストマーを糸の構成材として含んでおり、伸縮性に富むものであればよい。伸縮性糸の構成としては、例えば、フィラメント糸、もしくはスパン糸が挙げられる。この場合、熱可塑性エラストマーは、フィラメントの構成材、又はスパン糸を構成する短繊維の構成材として使用される。伸縮性糸は、単糸又は撚糸のいずれであってもよい。伸縮性糸の製法は特に限定されないが、例えば、溶融紡糸によって成形することが好ましい。伸縮性糸は、モノフィラメントとすれば、糸の構成が簡素であるし、摩擦による毛羽が発生しにくく、伸縮性糸の表面積が小さくなり液分の吸収が抑えられるので好ましい。
【００１４】
伸縮性糸は、吸水糸に比して、吸水性の低いものとすることが好ましい。これによって、伸縮性糸が墨汁などの液分を多量に吸収し、引張強度、伸縮率、耐摩耗性などの物性に大きな変化が生じることを防ぐことができる。伸縮性糸に吸水性の低いものを使用することにより、墨つぼ糸として使用する際に、墨汁を糸に含侵した後において、引張強度、伸縮率、耐摩耗性などの物性が大きく変化することを防止して、良好な操作感を維持することができる。
【００１５】
熱可塑性エラストマーは、ハードセグメントとソフトセグメントとを結合させた市販のポリマーを好適に使用することができる。熱可塑性エラストマーとしては、例えば、市販のポリアミドエラストマーを好適に使用することができる。ポリアミドエラストマーは、その他のエラストマーに比べて、耐摩耗性、耐屈曲性、対候性に優れるので、墨つぼ糸の素材として好適である。また、ポリアミドエラストマーの比重は、１．０以上のものを使用することが好ましい。これにより、墨汁に対して墨つぼ糸を浮きにくくして、墨汁を墨つぼ糸に効率的に含ませることができる。
【００１６】
伸縮性糸には、ポリアミドエラストマーの中でも、ハードセグメントとして、ナイロン１２及びナイロン１１からなる群より選ばれる一種以上の分子を含み、ソフトセグメントとしてポリエーテルを含むものを使用することが好ましい。ナイロン１１又はナイロン１２は、ナイロン６又はナイロン６，６に比して、アミド基が少ないため吸水率が低く、吸液による物性の変化を低減することができる。ハードセグメントとソフトセグメントとは、例えば、エステル結合やアミド結合で、結合した構造のものを使用することができる。
【００１７】
上記のポリアミドエラストマーとしては、市販品として、三菱エンジニアリングプラスチック社製のノバミット、エムスケミー・ジャパン社製のグリルアミド、又は宇部興産株式会社製のUBESTA  XPAシリーズ（９０４０Ｘ１、９０４０Ｆ１、９０４１Ｆ、９０４８Ｘ１、９０４８Ｆ１、９０５５Ｘ１、９０５５Ｆ１、９０６３Ｘ１、９０６３Ｆ１、９０６８Ｘ１、９０６８Ｆ１、９０４０Ｘ２、９０４８Ｘ２、９０４０Ｆ２、９０４８Ｆ２、９０３５Ｘ、又は９０３５Ｆ）を使用することができる。
【００１８】
伸縮性糸における熱可塑性エラストマーの含量は、特に限定されないが、伸縮性糸の質量に占める熱可塑性セラストマーの割合が５０質量％以上とすることが好ましく、７０質量％以上とすることが好ましく、９０質量％以上とすることがより好ましい。縮性糸における熱可塑性エラストマーの含量の上限も特に限定されないが、１００質量％以下であることが好ましい。
【００１９】
伸縮性糸の伸縮性は、吸水糸の伸縮性に比して、伸縮性が大きいものとすることが好ましい。伸縮性糸に比して、伸縮性が小さい吸水糸により、墨坪糸が過度に伸縮することが防止されると共に、吸水性糸に比して、伸縮性が大きい伸縮性糸によって、墨つぼ糸に適度な伸縮性が付与される。これにより、より優れた操作感が発揮される。なお、伸縮性糸の伸縮性が、吸水糸に比して、大きいとは、伸縮性糸の伸び率及び縮み率が、吸水糸の伸び率及び縮み率よりも大きいことをいう。そして、伸び率とは、一定の力を糸に加えた際に、力を加えた後における糸の長さから、糸に力を加える前の糸の長さを引いて得た値を、糸に力を加える前の糸の長さで除して、１００を乗じて得た値のことをいう。また、縮み率とは、一定の力を糸に加えた際に、力を加えた状態における糸の長さから、力を除去した後における糸の長さを引いて得た値を、糸に力を加えた状態における糸の長さで除して、１００を乗じて得た値のことをいう。
【００２０】
吸水糸は、ナイロンを含んでおり、吸水性に富むものであればよい。吸水糸の構成としては、例えば、フィラメント糸、もしくはスパン糸が挙げられる。この場合、ナイロンは、フィラメントの構成材、又はスパン糸を構成する短繊維の構成材として使用される。伸縮性糸は、単糸又は撚糸のいずれであってもよい。吸水糸の製法は特に限定されないが、例えば、溶融紡糸によって成形することが好ましい。吸水糸は、スパン糸で構成した単糸、スパン糸で構成した撚糸、又はモノフィラメント糸で構成した撚糸（マルチフィラメント糸）とすれば、糸の表面積が大きくなり墨汁の含みがよりよくなるので好ましい。また、これによって、保液性が高まり、墨付けを行う際における墨汁の垂れ落ちを低減することができる。
【００２１】
吸水糸は、伸縮性糸に比して、吸水性の高いものとすることが好ましい。これによって、伸縮性糸に墨汁などの液分を多量に吸収させて、より明瞭な線を引くことができる。
【００２２】
吸水糸におけるナイロンの含量は、特に限定されないが、吸水糸の質量に占めるナイロンの割合が５０質量％以上とすることが好ましく、７０質量％以上とすることが好ましく、９０質量％以上とすることがより好ましい。縮性糸におけるナイロンの含量の上限も特に限定されないが、１００質量％以下であることが好ましい。
【００２３】
ナイロンは、市販のポリアミドを使用することができる。ナイロンとしては、例えば、直鎖状のポリアミドのうち、ナイロン６、ナイロン６，６、及びナイロン６／ナイロン６，６共重合体からなる群より選ばれる分子のうち１種以上の分子が挙げられる。これらのポリアミドは、吸水性に優れており、保液性能が高い。
【００２４】
墨つぼ糸の繊維径は特に限定されないが、例えば、それぞれ、０．１〜５．０ｍｍの範囲とすることができる。より好ましくは、墨つぼ糸の繊維径は、０.１〜１．０ｍｍの範囲である。墨つぼ糸を構成する吸水性糸又は伸縮性糸は、上述のように、それぞれ、単糸としてもよいし、複数の糸からなる撚糸としてもよい。単糸１本からなる吸水糸の直径又は撚糸からなる吸水糸の直径は、単糸１本からなる伸縮性糸の直径又は撚糸からなる伸縮性糸の直径に比して、小さくすることが好ましい。これによって、伸縮性糸の回りに吸水性糸が巻回する構造となり、墨汁が伸縮性糸の周りに巻回された吸水性糸に吸収され、対象物により明瞭な線を引くことができる。
【００２５】
吸水性糸と伸縮性糸との撚り回数は、特に限定されないが、例えば、１０〜１０００回/ｍとすることができる。撚り回数は、１５０〜６００回/ｍとすることが好ましい。撚り方向も特に限定されない。吸水性糸と伸縮性糸とを撚り合わせる方法も特に限定されないが、例えば、図１に示した合撚機を使用することができる。
【００２６】
図１に示した合撚機１は、第１の原糸を巻回しておく第１のボビン１１と、第２の原糸を巻回しておく第２のボビン１２と、第１の原糸と第２の原糸とを合撚して得られる撚糸を巻回する第３のボビン１３と、第１ローラ１４と、第２ローラ１５と、第３ローラ１６と、第４ローラ１７と、スネルガイド１８と、第３のボビン１３の外周を囲むように位置するガイドリング１９と、ガイドリング１９の内周部を摺動可能に取り付けられたトラベラー２０とを含む。第１の原糸及び第２の原糸は、それぞれ、第１のボビン１１及び第２のボビン１２から巻き出され、第１ローラ１４、第２ローラ１５、第３ローラ１６、及び第４ローラ１７に掛けられて方向転換され、スネルガイド１８及びトラベラー２０に掛けられ、それぞれの端部が第３のボビン１３に連結されている。
【００２７】
第３ローラ１６は、モーターなどの駆動源によって、回転可能に構成されており、第１のボビン１１、及び第２のボビン１２から、それぞれ、第１の原糸、及び第２の原糸を引き出す。トラベラー２０も、駆動源によって、環状ガイドの内周部を、回転可能に構成されている。トラベラーは、第１の原糸、及び第２の原糸を掛けることができる形状であり、環状ガイドの内周部を回転しながら、第３のボビンに合撚糸を巻き付ける。
【００２８】
第１の原糸、又は第２の原糸として、上述の伸縮性糸、又は吸水糸を使用し、上記の合撚機１を作動させることで、伸縮性糸と吸水糸とが合撚され墨つぼ糸を製造することができる。
【実施例】
【００２９】
以下、墨つぼ糸の実施例を挙げて、より具体的に説明する。
【００３０】
［実施例１］
以下の方法で、実施例１にかかる墨つぼ糸を製造した。すなわち、伸縮性糸として、ナイロン１２をハードセグメントとし、ポリエーテルをソフトセグメントとするポリアミドエラストマーから構成されるモノフィラメント（市販品）を使用した。このモノフィラメントは、不可避不純物を除けば、ポリアミドエラストマーのみから構成されるモノフィラメントである。伸縮性糸は、繊維径は、０．４ｍｍである。そして、吸水性糸としては、ナイロン６と、ナイロン６，６の共重合体を溶融紡糸して得た短繊維で構成したスパン糸の双糸（市販品）を使用した。吸水性糸の繊維径は、０．２ｍｍである。
【００３１】
上記の伸縮性糸を図１の合撚機の第１のボビンにセットし、上記の吸水性糸を図１の合撚機の第２のボビンにセットして、伸縮性糸１本と、吸水性糸1本とを撚り合わせたのち、熱セットして、実施例１に係る墨つぼ糸を製造した。
【００３２】
［比較例１］
比較のために、市販のアラミド繊維から構成されるスパン糸（繊維径０．４ｍｍ）と、市販のナイロン６繊維から構成されるモノフィラメント糸（繊維径０．４ｍｍ）とを、図１の合撚機の第１のボビンと、第２のボビンにそれぞれセットして、より合わせて、比較例１に係る墨つぼ糸を製造した。
【００３３】
墨つぼ糸の取り扱いに習熟していない初心者に、実施例１に係る墨つぼ糸と、比較例１に係る墨つぼ糸をとをそれぞれ、使用してもらい、テストを行った。比較例１の墨つぼ糸は、糸を弾く際に糸が撓みにくく、弾いた後に対象物に糸が接触しない部分があり、線が部分的に途切れることがあった。一方、実施例１に係る墨つぼ糸では、糸を弾く際に糸が負荷に応じて伸び、指を離すと縮む。このため、糸を弾く際に、糸に指で張力を掛けた際に糸が負荷に応じて撓み、糸を弾いた後には糸がしなるようにして糸が対象物にもれなく接触し、明瞭な直線を引くことができた。実施例１の墨つぼ糸では、伸縮性糸に比して伸縮性の小さい吸水性糸を撚り合わせているので、墨つぼ糸を対象物の上に張る際に、過度に糸が伸びることもなく、操作感も良好であった。また、実施例１の墨つぼ糸は、比較例１の墨つぼ糸に比して、墨汁の含みが良好であり、明瞭な直線を引くことができた。また、実施例１の墨つぼ糸は、複数回にわたって、墨汁につけて指で弾き直線を引く作業を繰り返したが、伸縮性などの操作感は特に変化は見られなかった。
【図１】
2020138240.tif 000003